КЕРАМИЧЕСКИЙ МАТЕРИАЛ ДЛЯ ГЕНЕРАЦИИ СВЕТА

1. Устройство обнаружения для обнаружения гамма- или рентгеновского излучения, причем устройство (6) обнаружения содержит:
- керамический сцинтиллятор (14), содержащий керамический материал для генерации света при облучении излучением, при этом керамический материал (14, 45) содержит пакет слоев (15, 16, 47), включающий первый слой (15) и второй слой (16), оба из которых имеют структуру граната; и при этом первый слой (15) и второй слой (16) имеют по меньшей мере одно из i) различных составов, ii) различных легирующих примесей, iii) различных концентраций легирующей примеси; и при этом первый слой (15) выполнен с возможностью, при облучении упомянутым излучением, генерации первого излучения (17), а второй слой (16) выполнен с возможностью, при облучении упомянутым излучением, генерации второго излучения (18), причем первое излучение (17) и второе излучение (18) являются различными; и
- детектор (19, 30) для формирования первого значения обнаружения, зависящего от первого излучения (17), и второго значения обнаружения, зависящего от второго излучения (18), и при этом:
а) первый слой (15) и второй слой (16), оба, сформированы в одном и том же куске керамического материала; или
3
5
12
b) и первый слой (15), и второй слой (16) сформированы из одного и того же состава и имеют различные легирующие примеси и/или разные концентрации легирующей примеси, причем необязательно состав выбран из группы составов X(Al,Ga)О, где Х представляет собой элемент, выбранный из группы, состоящей из иттрия, гадолиния, тербия, диспрозия, гольмия, эрбия, тулия, иттербия и лютеция, и при этом легирующая примесь выбрана из группы, состоящей из церия, празеодима, неодима, самария, европия, тербия, диспрозия, гольмия, эрбия, тулия или иттербия; или
с) первый слой является смежным второму слою; или
d) слои пакета слоев (47) выполнены таким образом, что в перпендикулярном слоям направлении концентрация легирующей примеси монотонно возрастает от слоя к слою.
2. Устройство обнаружения по п. 1, в котором керамический сцинтиллятор содержит принимающую излучение поверхность для приема гамма- или рентгеновского излучения; и в котором принимающая излучение поверхность по существу параллельна каждому слою пакета слоев (15, 16, 47).
3. Устройство обнаружения по п. 1, в котором первое излучение (17) и второе излучение (18) различны в по меньшей мере одном из длины волны или времени затухания.
4. Устройство обнаружения по любому из пунктов 1-3, в котором детектор (19, 30) содержит первый блок (20, 31) обнаружения для формирования первого значения обнаружения, зависящего от первого излучения (17), и второй блок (21, 31) обнаружения для формирования второго значения обнаружения, зависящего от второго излучения (18), при этом а) первый блок (20) обнаружения расположен между керамическим сцинтиллятором (14) и вторым блоком (21) обнаружения, и при этом первый блок (20) обнаружения по меньшей мере частично прозрачен для второго излучения (18), или b) первый блок (31) обнаружения и второй блок (32) обнаружения расположены рядом друг с другом на стороне керамического сцинтиллятора (14).
5. Устройство обнаружения по любому из пунктов 1-4, в котором детектор (19, 30) выполнен с возможностью различать друг от друга первое излучение (17) и второе излучение (18) в зависимости от их длин волн и/или их времен затухания.
6. Система визуализации для визуализации объекта, причем система (50) визуализации содержит:
- устройство (6) обнаружения для обнаружения излучения от объекта по п. 1, при этом устройство (6) обнаружения формирует первое и второе значения обнаружения,
- блок (10) реконструкции для реконструкции изображения объекта на основе первого и второго значений обнаружения.
7. Способ изготовления для изготовления керамического материала для генерации света при облучении гамма- или рентгеновским излучением, при этом керамический материал (14, 45) содержит пакет слоев (15, 16, 47), включающий первый слой (15) и второй слой (16), оба из которых имеют структуру граната; и при этом первый слой (15) и второй слой (16) имеют по меньшей мере одно из i) различных составов, ii) различных легирующих примесей, iii) различных концентраций легирующей примеси; и при этом первый слой (15) выполнен с возможностью, при облучении упомянутым излучением, генерации первого излучения (17), а второй слой (16) выполнен с возможностью, при облучении упомянутым излучением, генерации второго излучения (18), причем первое излучение (17) и второе излучение (18) являются различными, и при этом:
а) первый слой (15) и второй слой (16), оба, сформированы в одном и том же куске керамического материала; или
3
5
12
b) и первый слой (15), и второй слой (16) сформированы из одного и того же состава и имеют различные легирующие примеси и/или разные концентрации легирующей примеси, причем необязательно состав выбран из группы составов X(Al,Ga)О, где Х представляет собой элемент, выбранный из группы, состоящей из иттрия, гадолиния, тербия, диспрозия, гольмия, эрбия, тулия, иттербия и лютеция, и при этом легирующая примесь выбрана из группы, состоящей из церия, празеодима, неодима, самария, европия, тербия, диспрозия, гольмия, эрбия, тулия или иттербия; или
с) первый слой является смежным второму слою; или
d) слои пакета слоев (47) выполнены таким образом, что в перпендикулярном слоям направлении концентрация легирующей примеси монотонно возрастает от слоя к слою, при этом способ изготовления включает:
- послойное обеспечение керамических соединений с различными составами и/или разными профилями легирования, и
- спекание послойно обеспеченных керамических соединений.
8. Способ изготовления по п. 7, в котором первый слой (15) и второй слой (16), оба, формируют в одном и том же куске керамического материала.
9. Способ изготовления по п. 7, в котором первое излучение (17) и второе излучение (18) различают в по меньшей мере одном из длины волны или времени затухания.
10. Способ изготовления по п. 7, в котором послойное обеспечение керамических соединений включает а) послойное обеспечение керамических соединений в пресс-форме и/или b) получение лент керамических соединений с различными составами и/или разными профилями легирования ленточным литьем и послойную укладку полученных лент для обеспечения ленточного пакета, и/или с) печать разных слоев фоточувствительной пасты, содержащей керамические соединения с различными составами и/или разными профилями легирования, и облучение этих разных слоев, и/или d) печать на подложку разных слоев суспензии, содержащей керамические соединения с различными составами и/или разными профилями легирования.
11. Производственная установка для изготовления керамического материала (14, 48) для генерации света при облучении гамма- или рентгеновским излучением, при этом керамический материал (14, 45) содержит пакет слоев (15, 16, 47), включающий первый слой (15) и второй слой (16), оба из которых имеют структуру граната; и при этом первый слой (15) и второй слой (16) имеют по меньшей мере одно из i) различных составов, ii) различных легирующих примесей, iii) различных концентраций легирующей примеси; и при этом первый слой (15) выполнен с возможностью, при облучении упомянутым излучением, генерации первого излучения (17), а второй слой (16) выполнен с возможностью, при облучении упомянутым излучением, генерации второго излучения (18), причем первое излучение (17) и второе излучение (18) являются различными, и при этом:
а) первый слой (15) и второй слой (16), оба, сформированы в одном и том же куске керамического материала; или
3
5
12
b) и первый слой (15), и второй слой (16) сформированы из одного и того же состава и имеют различные легирующие примеси и/или разные концентрации легирующей примеси, причем необязательно состав выбран из группы составов X(Al,Ga)О, где Х представляет собой элемент, выбранный из группы, состоящей из иттрия, гадолиния, тербия, диспрозия, гольмия, эрбия, тулия, иттербия и лютеция, и при этом легирующая примесь выбрана из группы, состоящей из церия, празеодима, неодима, самария, европия, тербия, диспрозия, гольмия, эрбия, тулия или иттербия; или
с) первый слой является смежным второму слою; или
d) слои пакета слоев (47) выполнены таким образом, что в перпендикулярном слоям направлении концентрация легирующей примеси монотонно возрастает от слоя к слою, при этом производственная установка (60) содержит:
- блок (61) обеспечения слоев для обеспечения слоев (15, 16, 47), содержащих керамические соединения с различными составами и/или разными профилями легирования;
- блок (62) спекания для спекания слоев (15, 16, 47);
при этом послойное обеспечение керамических соединений включает а) печать разных слоев фоточувствительной пасты, содержащей керамические соединения с различными составами и/или разными профилями легирования, и облучение этих разных слоев, и/или b) печать на подложку разных слоев суспензии, содержащей керамические соединения с различными составами и/или разными профилями легирования.
12. Производственная установка по п. 11, при этом первый слой (15) и второй слой (16), оба, сформированы в одном и том же куске керамического материала.
13. Компьютерная программа для управления производственной установкой по п. 11, содержащая средства программного кода, заставляющие производственную установку (60) осуществлять этапы способа изготовления п. 7, когда эта компьютерная программа выполняется на компьютере, управляющем производственной установкой (60).